(57)【要約】【課題】高温環境下であっても、また、低温環境下であっても、特性を向上させることができる電池を提供する。【解決手段】電解質層２４は、電解液と、この電解液を保持する高分子化合物とを含み、いわゆるゲル状となっている。電解液には、炭酸エチレンと炭酸プロピレンとジフェニルエーテルなどの芳香族化合物とが含まれている。電解液における低誘電率溶媒の含有量は３体積％以下である。高分子化合物は、フッ化ビニリデンとヘキサフルオロプロピレンとの共重合体などのフッ化ビニリデンを成分として含む重合体を含有している。【選択図】図２
2007172969.tif 000002
【特許請求の範囲】
【請求項１】
正極および負極と共に電解質を備えた電池であって、
前記電解質は、電解液と、フッ化ビニリデンを成分として含む重合体とを含有し、
前記電解液は、炭酸エチレンおよび炭酸プロピレンを含む溶媒と、芳香族化合物とを含有し、
溶媒おいて、比誘電率が１０以下の低誘電率溶媒の含有量は３体積％以下である
ことを特徴とする電池。
【請求項２】
炭酸エチレンと、炭酸プロピレンとの体積比（炭酸エチレン：炭酸プロピレン）は、３０：７０から５０：５０であることを特徴とする請求項１記載の電池。
【請求項３】
前記電解質における前記重合体の含有量は５質量％以上１５質量％以下であることを特徴とする請求項１記載の電池。
【請求項４】
前記電解液における前記芳香族化合物の含有量は、０．５質量％以上４質量％以下であることを特徴とする請求項１記載の電池。
【請求項５】
前記芳香族化合物は、ビフェニル、ビフェニル誘導体、シクロヘキシルベンゼン、シクロヘキシルベンゼン誘導体、テルフェニル、テルフェニル誘導体、エーテルおよびカーボネートからなる群のうちの少なくとも１種を含むことを特徴とする請求項１記載の電池。
【請求項６】
前記ビフェニル誘導体は、４−メチルビフェニル、４−エチルビフェニル、４−プロピルビフェニル、４−ｉｓｏ−プロピルビフェニル、４−ブチルビフェニル、４−ｉｓｏ−ブチルビフェニル、４−ｔｅｒｔ−ブチルビフェニル、４−ペンチルビフェニル、４−ｔｅｒｔ−ペンチルビフェニル、および４−（１−エチル−１−メチルプロピル）ビフェニルからなる群のうちの少なくとも１種を含むことを特徴とする請求項５記載の電池。
【請求項７】
前記シクロヘキシルベンゼン誘導体は、１−シクロヘキシル−４−メチルベンゼン、１−シクロヘキシル−４−メトキシベンゼン、（４−メチルシクロヘキシル）ベンゼン、１−シクロヘキシル−２−フルオロベンゼン、１−シクロヘキシル−３−フルオロベンゼン、１−シクロヘキシル−４−フルオロベンゼン、１−（４−メチルシクロヘキシル）−２−フルオロベンゼン、１−（４−メチルシクロヘキシル）−３−フルオロベンゼン、および１−（４−メチルシクロヘキシル）−４−フルオロベンゼンからなる群のうちの少なくとも１種を含むことを特徴とする請求項５記載の電池。
【請求項８】
前記テルフェニルまたは前記テルフェニル誘導体は、ｏ−テルフェニル、ｍ−テルフェニル、ｐ−テルフェニル、２−メチル−ｏ−テルフェニル、および２，２’−ジメチル−ｏ−テルフェニルからなる群のうちの少なくとも１種を含むことを特徴とする請求項５記載の電池。
【請求項９】
前記エーテルは、ジフェニルエーテル、４−ブロモジフェニルエーテル、４，４−ジブロモジフェニルエーテル、４−フルオロジフェニルエーテル、およびシクロヘキシルジフェニルエーテルからなる群のうちの少なくとも１種を含むことを特徴とする請求項５記載の電池。
【請求項１０】
前記カーボネートは、ジフェニルカーボネート、ビス（２−フルオロ−６−メトキシフェニル）カーボネート、ビス（２−フルオロ−４−メトキシフェニル）カーボネート、ビス（２−フルオロ−３−メトキシフェニル）カーボネート、ビス（４−フルオロ−３−メトキシフェニル）カーボネート、ビス（４−フルオロ−２−メトキシフェニル）カーボネート、ビス（３−フルオロ−４−メトキシフェニル）カーボネート、ビス（３−フルオロ−５−メトキシフェニル）カーボネート、およびビス（３−フルオロ−６−メトキシフェニル）カーボネートからなる群のうちの少なくとも１種を含むことを特徴とする請求項５記載の電池。
【発明の詳細な説明】
【技術分野】
【０００１】
本発明は、添加剤を含む電解質を用いた電池に関する。
【背景技術】
【０００２】
携帯電話あるいは携帯情報端末などの携帯型電子機器の電源として、電池が重要な位置を占めている。これらの電子機器では、更なる小型軽量化が要求され、電池についても軽量化が求められており、また、機器内の収納スペースを効率的に利用できる形状等にすることが求められている。このような要求に応える電池としては、例えば、エネルギー密度あるいは出力密度の大きなリチウムイオン二次電池が最も適格である。
【０００３】
このリチウムイオン二次電池では、過充電状態になると、正極からリチウム（Ｌｉ）が過剰に引き抜かれ、負極には過剰なリチウムが挿入されてしまい、両極の熱的安定性が低下してしまう。これにより、非水溶媒が分解され、電池温度が上昇してしまい、ショートが生じてしまうという問題があった。このような問題は、特にエネルギー密度が増加するほど重要になる。
【０００４】
そこで、アニソール誘導体、テルフェニル誘導体、ジフェニルカーボネート誘導体、ビフェニル誘導体あるいは芳香族エーテル化合物などの芳香族化合物を電解液に少量添加することが提案されている（例えば、特許文献１〜５参照。）。これらの芳香族化合物は、４．５Ｖ程度の電位で酸化分解され、重合して正極に被膜を形成することにより、過充電を消費することができるからである。
【特許文献１】米国特許第５７０９９６８号明細書
【特許文献２】特開２００５−１３５９０６号公報
【特許文献３】特開２００５−３２２６１０号公報
【特許文献４】特開平７−３０２６１４号公報
【特許文献５】特開平９−５０８２２号公報
【発明の開示】
【発明が解決しようとする課題】
【０００５】
しかしながら、高温環境下では、これらの芳香族化合物の酸化重合電位が低下すると共に、正極中の電位が均一ではなく部分的に高い箇所が存在しているので、正極において、芳香族化合物が部分的に酸化重合されて負極方向に成長してしまい、内部ショートを起こして開回路電圧が低下してしまうという問題があった。
【０００６】
また、一般に、低温特性を向上させるためには、誘電率が低い鎖式炭酸エステルなどの低誘電率溶媒が用いられるが、上述した芳香族化合物は極性が低く、電解液における溶解性が低いので、低誘電率溶媒と混合して用いると析出してしまい、逆に低温特性が低下してしまうという問題があった。
【０００７】
本発明はかかる問題点に鑑みてなされたもので、その目的は、高温環境下であっても、また、低温環境下であっても、特性を向上させることができる電池を提供することにある。
【課題を解決するための手段】
【０００８】
本発明の電池は、正極および負極と共に電解質を備えたものであって、電解質は、電解液と、フッ化ビニリデンを成分として含む重合体とを含有し、電解液は、炭酸エチレンおよび炭酸プロピレンを含む溶媒と、芳香族化合物とを含有し、溶媒おいて、比誘電率が１０以下の低誘電率溶媒の含有量は３体積％以下のものである。
【発明の効果】
【０００９】
本発明の電池によれば、電解液に炭酸エチレンを含むようにしたので、イオン伝導率を向上させることができる。また、電解液に芳香族化合物を含むようにしたので、過充電時における熱的安定性を向上させることができる。更に、電解質に、フッ化ビニリデンを成分として含む重合体を含むようにしたので、高温環境下における内部ショートを抑制することができ、開回路電圧の低下を抑制することができる。更にまた、溶媒における低誘電率溶媒の含有量を３体積％以下とすると共に、炭酸プロピレンを用いるようにしたので、低温環境下における芳香族化合物の析出を抑制することができ、低温特性を向上させることができる。よって、高温環境下であっても、また、低温環境下であっても、特性を向上させることができる。
【００１０】
また、炭酸エチレンと、炭酸プロピレンとの体積比（炭酸エチレン：炭酸プロピレン）を３０：７０から５０：５０とするようにすれば、初回充電時におけるガスの発生を抑制しつつ、低温特性をより向上させることができる。
【００１１】
更に、電解質における重合体の含有量を５質量％以上１５質量％以下とするようにすれば、低温特性の低下を抑制しつつ、高温環境下における内部ショートを抑制することができ、開回路電圧の低下を抑制することができる。
【００１２】
更にまた、電解液における芳香族化合物の含有量を０．５質量％以上４質量％以下とするようにすれば、過充電時における熱的安定性をより向上させることができると共に、低温特性を向上させることができる。
【発明を実施するための最良の形態】
【００１３】
以下、本発明の実施の形態について図面を参照して詳細に説明する。
【００１４】
図１は本発明の実施の形態に係る二次電池の一構成例を分解して表すものである。この二次電池は、正極リード１１および負極リード１２が取り付けられた巻回電極体２０をフィルム状の外装部材３１の内部に収納した構成を有している。
【００１５】
正極リード１１および負極リード１２は、それぞれ例えば短冊状であり、外装部材３１の内部から外部に向かい例えば同一方向にそれぞれ導出されている。正極リード１１は、例えばアルミニウム（Ａｌ）などの金属材料により構成されており、負極リード１２は、例えばニッケル（Ｎｉ）などの金属材料により構成されている。
【００１６】
外装部材３１は、例えば、ナイロンフィルム，アルミニウム箔およびポリプロピレンフィルムをこの順に張り合わせた矩形状のラミネートフィルムにより構成されている。外装部材３１は、例えば、ポリプロピレンフィルム側と巻回電極体２０とが対向するように配設されており、各外縁部が融着あるいは接着剤により互いに密着されている。
【００１７】
外装部材３１と正極リード１１および負極リード１２との間には、正極リード１１および負極リード１２と、外装部材３１の内側との密着性を向上させ、外気の侵入を防止するための密着フィルム３２が挿入されている。密着フィルム３２は、正極リード１１および負極リード１２に対して密着性を有する材料により構成され、例えば、正極リード１１および負極リード１２が上述した金属材料により構成される場合には、ポリエチレン，ポリプロピレン，変性ポリエチレンあるいは変性ポリプロピレンなどのポリオレフィン樹脂により構成されることが好ましい。
【００１８】
図２は、図１に示した巻回電極体２０のＩＩ−ＩＩ線に沿った断面構造を表すものである。巻回電極体２０は、正極２１と負極２２とをセパレータ２３および電解質層２４を介して積層し、巻回したものであり、最外周部は保護テープ２５により保護されている。
【００１９】
正極２１は、例えば、正極集電体２１Ａと、この正極集電体２１Ａの両面あるいは片面に設けられた正極活物質層２１Ｂとを有している。正極集電体２１Ａには、例えば長手方向における一方の端部に正極活物質層２１Ｂが設けらず露出している部分があり、この露出部分に正極リード１１が取り付けられている。正極集電体２１Ａは、例えば、アルミニウムなどの金属材料により構成されている。
【００２０】
正極活物質層２１Ｂは、例えば、正極活物質として、電極反応物質であるリチウムを吸蔵および放出することが可能な正極材料の１種または２種以上を含んでおり、必要に応じてグラファイトなどの導電材およびポリフッ化ビニリデンなどの結着材を含んで構成されている。
【００２１】
リチウムを吸蔵および放出することが可能な正極材料としては、例えば、リチウム酸化物，リチウムリン酸化物，リチウム硫化物あるいはリチウムを含む層間化合物などのリチウム含有化合物が適当であり、２種以上を混合して用いてもよい。特に、エネルギー密度を高くするには、一般式Ｌｉx ＭＩＯ2 で表されるリチウム複合酸化物あるいはＬｉy ＭIIＰＯ4 で表されるリチウムリン酸化物が好ましい。なお、式中、ＭＩおよびＭIIは１種類以上の遷移金属を含んでおり、例えば、コバルト（Ｃｏ），ニッケル，マンガン（Ｍｎ），鉄（Ｆｅ），アルミニウム，バナジウム（Ｖ）およびチタン（Ｔｉ）のうちの少なくとも１種を含むことが好ましい。ｘおよびｙの値は電池の充放電状態によって異なり、通常、０．０５≦ｘ≦１．１０、０．０５≦ｙ≦１．１０の範囲内の値である。Ｌｉx ＭＩＯ2 で表されるリチウム複合酸化物の具体例としては、ＬｉＣｏＯ2 ，ＬｉＮｉＯ2 ，ＬｉＭｎＯ2 ，ＬｉＣｏa Ｎｉ(1-a) Ｏ2 （０＜ａ＜１），ＬｉＣｏb Ｆｅ(1-b) Ｏ2 （０＜ｂ＜１），ＬｉＣｏd Ｖ(1-d) Ｏ2 （０＜ｄ＜１），ＬｉＣｏf Ｍｎ(1-f) Ｏ2 （０＜ｆ＜１），ＬｉＭｎ2 Ｏ4 ，ＬｉＭｎ(2-g) Ｃｏg Ｏ2 （０＜ｇ＜２），ＬｉＭｎ(2-h) Ｎｉh Ｏ4 （０＜ｈ＜２），ＬｉＭｎ(2-j) Ｖj Ｏ4 （０＜ｊ＜２）あるいはＬｉＭｎ(2-k) Ｆｅk Ｏ4 （０＜ｋ＜２）などがあり、中でも、ＬｉＣｏＯ2 ，ＬｉＮｉＯ2 ，ＬｉＭｎ2 Ｏ4 あるいはＬｉＣｏa Ｎｉ(1-a) Ｏ2 が好ましい。よりエネルギー密度を高くすることができるからである。また、Ｌｉy ＭIIＰＯ4 で表されるリチウムリン酸化物の具体例としては、ＬｉＦｅＰＯ4 ，ＬｉＦｅ0.5 Ｍｎ0.5 ＰＯ4 などが挙げられる。
【００２２】
リチウムを吸蔵および放出することが可能な正極材料としては、また、ＭｎＯ2 ，ＭｏＯ3 ，Ｖ2 Ｏ5 ，Ｖ6 Ｏ13，Ｆｅ2 Ｏ3 ，Ｆｅ3 Ｏ4 ，ＴｉＳ2 ，ＴｉＳ3 ，ＭｏＳ3 ，ＦｅＳ2 ，ＣｕＦ2 あるいはＮｉＦ2 などのリチウムを含有しない化合物も挙げられる。
【００２３】
負極２２は、例えば、正極２１と同様に、負極集電体２２Ａと、この負極集電体２２Ａの両面あるいは片面に設けられた負極活物質層２２Ｂとを有している。負極集電体２２Ａには、例えば長手方向における一方の端部に負極活物質層２２Ｂが設けられず露出している部分があり、この露出部分に負極リード１２が取り付けられている。負極集電体２２Ａは、例えば、銅（Ｃｕ）などの金属材料により構成されている。
【００２４】
負極活物質層２２Ｂは、例えば、負極活物質として、電極反応物質であるリチウムを吸蔵および放出することが可能な負極材料のいずれか１種または２種以上を含んで構成されており、必要に応じて正極活物質層２１Ｂと同様の結着材を含んで構成されている。
【００２５】
リチウムを吸蔵および放出することが可能な負極材料としては、炭素材料，金属酸化物あるいは高分子材料などが挙げられる。炭素材料としては、難黒鉛化炭素，易黒鉛化炭素，黒鉛類，熱分解炭素類，コークス類，ガラス状炭素類，有機高分子化合物焼成体，活性炭およびカーボンブラックなどの炭素材料のいずれか１種または２種以上を用いることができる。このうち、コークス類には、ピッチコークス，ニードルコークスあるいは石油コークスなどがあり、有機高分子化合物焼成体というのは、フェノール樹脂やフラン樹脂などの高分子化合物を適当な温度で焼成して炭素化したものをいう。また、金属酸化物としては、酸化スズなどが挙げられ、高分子材料としては、ポリアセチレンあるいはポリピロールなどが挙げられる。
【００２６】
リチウムなどを吸蔵および放出することが可能な負極材料としては、また、リチウムを吸蔵および放出することが可能であり、金属元素および半金属元素のうちの少なくとも１種を構成元素として含む材料も挙げられる。このような材料を用いれば、高いエネルギー密度を得ることができるからである。この負極材料は金属元素あるいは半金属元素の単体でも合金でも化合物でもよく、またこれらの１種または２種以上の相を少なくとも一部に有するようなものでもよい。なお、本発明において、合金には２種以上の金属元素からなるものに加えて、１種以上の金属元素と１種以上の半金属元素とを含むものも含める。また、非金属元素を含んでいてもよい。その組織には固溶体，共晶（共融混合物），金属間化合物あるいはそれらのうちの２種以上が共存するものがある。
【００２７】
この負極材料を構成する金属元素あるいは半金属元素としては、例えば、リチウムと合金を形成可能なマグネシウム（Ｍｇ），ホウ素（Ｂ），アルミニウム，ガリウム（Ｇａ），インジウム（Ｉｎ），ケイ素（Ｓｉ），ゲルマニウム（Ｇｅ），スズ（Ｓｎ），鉛（Ｐｂ），ビスマス（Ｂｉ），カドミウム（Ｃｄ），銀（Ａｇ），亜鉛（Ｚｎ），ハフニウム（Ｈｆ），ジルコニウム（Ｚｒ），イットリウム（Ｙ），パラジウム（Ｐｄ）あるいは白金（Ｐｔ）が挙げられる。これらは結晶質のものでもアモルファスのものでもよい。
【００２８】
中でも、この負極材料としては、短周期型周期表における４Ｂ族の金属元素あるいは半金属元素を構成元素として含むものが好ましく、特に好ましいのはケイ素およびスズの少なくとも一方を構成元素として含むものである。ケイ素およびスズは、リチウムを吸蔵および放出する能力が大きく、高いエネルギー密度を得ることができるからである。
【００２９】
スズの合金としては、例えば、スズ以外の第２の構成元素として、ケイ素，ニッケル，銅，鉄，コバルト，マンガン，亜鉛，インジウム，銀，チタン，ゲルマニウム，ビスマス，アンチモン（Ｓｂ），およびクロム（Ｃｒ）からなる群のうちの少なくとも１種を含むものが挙げられる。ケイ素の合金としては、例えば、ケイ素以外の第２の構成元素として、スズ，ニッケル，銅，鉄，コバルト，マンガン，亜鉛，インジウム，銀，チタン，ゲルマニウム，ビスマス，アンチモンおよびクロムからなる群のうちの少なくとも１種を含むものが挙げられる。
【００３０】
スズの化合物あるいはケイ素の化合物としては、例えば、酸素（Ｏ）あるいは炭素（Ｃ）を含むものが挙げられ、スズまたはケイ素に加えて、上述した第２の構成元素を含んでいてもよい。
【００３１】
セパレータ２３は、例えば、ポリテトラフルオロエチレン，ポリプロピレンあるいはポリエチレンなどの合成樹脂製の多孔質膜、またはセラミック製の多孔質膜により構成されており、これら２種以上の多孔質膜を積層した構造とされていてもよい。中でも、ポリオレフィン製の多孔質膜はショート防止効果に優れ、かつシャットダウン効果による電池の安全性向上を図ることができるので好ましい。
【００３２】
電解質層２４は、例えば、電解液と、この電解液を保持する高分子化合物とを含み、いわゆるゲル状となっている。
【００３３】
電解液は、炭酸エチレンおよび炭酸プロピレンを含む溶媒と、電解質塩と、添加剤として芳香族化合物とを含有しており、溶媒における比誘電率が１０以下の低誘電率溶媒の含有量は３体積％以下である。炭酸エチレンを含むことにより、イオン伝導率を高くすることができるからである。また、芳香族化合物を含むことにより、過充電時における熱的安定性を向上させることができるからである。更に、溶媒における低誘電率溶媒の含有量を３体積％以下とすると共に、誘電率が高い炭酸プロピレンを用いるようにすることにより、低温環境下における芳香族化合物の析出を抑制することができ、低温特性を向上させることができるからである。なお、低誘電率溶媒の含有量は、溶媒において３体積％以下であればよく、低誘電率溶媒は含まれていなくてもよい。低誘電率溶媒としては、例えば、炭酸ジエチル，炭酸ジメチルあるいは炭酸エチルメチルなどの鎖式炭酸エステルが挙げられる。
【００３４】
溶媒としては、炭酸エチレンおよび炭酸プロピレンに加えて、他の溶媒を混合して用いてもよい。他の溶媒としては、例えば、炭酸ブチレン，炭酸ビニレン，γ−ブチロラクトンあるいはγ−バレロラクトンが挙げられる。他の溶媒は、いずれか１種を単独で用いてもよく、複数種を混合して用いてもよい。
【００３５】
炭酸エチレンと、炭酸プロピレンとの体積比（炭酸エチレン：炭酸プロピレン）は、３０：７０から５０：５０であることが好ましい。炭酸プロピレンの割合が少ないと、低温特性を向上させる効果が十分ではなく、炭酸プロピレンの割合が多いと、初回充電時に分解してガス化してしまうからである。
【００３６】
芳香族化合物としては、例えば、ビフェニル、ビフェニル誘導体、シクロヘキシルベンゼン、シクロヘキシルベンゼン誘導体、テルフェニル、テルフェニル誘導体、エーテルあるいはカーボネートが挙げられる。
【００３７】
ビフェニル誘導体としては、例えば、４−メチルビフェニル、４−エチルビフェニル、４−プロピルビフェニル、４−ｉｓｏ−プロピルビフェニル、４−ブチルビフェニル、４−ｉｓｏ−ブチルビフェニル、４−ｔｅｒｔ−ブチルビフェニル、４−ペンチルビフェニル、４−ｔｅｒｔ−ペンチルビフェニル、あるいは４−（１−エチル−１−メチルプロピル）ビフェニルが挙げられる。シクロヘキシルベンゼン誘導体としては、例えば、１−シクロヘキシル−４−メチルベンゼン、１−シクロヘキシル−４−メトキシベンゼン、（４−メチルシクロヘキシル）ベンゼン、１−シクロヘキシル−２−フルオロベンゼン、１−シクロヘキシル−３−フルオロベンゼン、１−シクロヘキシル−４−フルオロベンゼン、１−（４−メチルシクロヘキシル）−２−フルオロベンゼン、１−（４−メチルシクロヘキシル）−３−フルオロベンゼン、あるいは１−（４−メチルシクロヘキシル）−４−フルオロベンゼンが挙げられる。テルフェニルとしては、例えば、ｏ−テルフェニル、ｍ−テルフェニル、あるいはｐ−テルフェニルが挙げられる。テルフェニル誘導体としては、例えば、２−メチル−ｏ−テルフェニル、あるいは２，２’−ジメチル−ｏ−テルフェニルが挙げられる。エーテルとしては、例えば、ジフェニルエーテル、４−ブロモジフェニルエーテル、４，４−ジブロモジフェニルエーテル、４−フルオロジフェニルエーテル、あるいはシクロヘキシルジフェニルエーテルが挙げられる。カーボネートとしては、例えば、ジフェニルカーボネート、ビス（２−フルオロ−６−メトキシフェニル）カーボネート、ビス（２−フルオロ−４−メトキシフェニル）カーボネート、ビス（２−フルオロ−３−メトキシフェニル）カーボネート、ビス（４−フルオロ−３−メトキシフェニル）カーボネート、ビス（４−フルオロ−２−メトキシフェニル）カーボネート、ビス（３−フルオロ−４−メトキシフェニル）カーボネート、ビス（３−フルオロ−５−メトキシフェニル）カーボネート、あるいはビス（３−フルオロ−６−メトキシフェニル）カーボネートが挙げられる。芳香族化合物は、いずれか１種を単独で用いてもよく、複数種を混合して用いてもよい。
【００３８】
芳香族化合物の含有量は、電解液において、０．５質量％以上４質量％以下であることが好ましい。含有量が少ないと、過充電時における熱的安定性を向上させる効果が十分ではなく、含有量が多くても、低温特性が低下してしまうからである。
【００３９】
電解質塩としては、例えば、ＬｉＰＦ6 ，ＬｉＡｓＦ6 ，ＬｉＣｌＯ4 ，ＬｉＢＦ4 ，ＬｉＣＦ3 ＳＯ3 ，ＬｉＮ（ＣＦ3 ＳＯ2 ）2 ，あるいはＬｉＣ4 Ｆ9 ＳＯ3 などのリチウム塩が挙げられる。電解質塩は、いずれか１種を単独で用いてもよく、複数種を混合して用いてもよい。
【００４０】
電解質塩の濃度は、電解液において、０．０５ｍｏｌ／ｌ以上５．０ｍｏｌ／ｌ以下であることが好ましい。この範囲内で高いイオン伝導性を得ることができるからである。
【００４１】
高分子化合物は、フッ化ビニリデンを成分として含む重合体を含有している。高温環境下において、芳香族化合物が部分的に酸化重合して成長する方向を電極に平行な方向とすることができ、内部ショートの発生による開回路電圧の低下することができるからである。
【００４２】
フッ化ビニリデンを成分として含む重合体としては、例えば、ポリフッ化ビニリデンあるいはフッ化ビニリデンを成分とする共重合体が挙げられる。共重合体の具体例としては、フッ化ビニリデン−ヘキサフルオロプロピレン共重合体、フッ化ビニリデン−テトラフルオロエチレン共重合体，フッ化ビニリデン−クロロトリフルオロエチレン共重合体、フッ化ビニリデン−ヘキサフルオロプロピレン−テトラフルオロエチレン共重合体、フッ化ビニリデン−ヘキサフルオロプロピレン−クロロトリフルオロエチレン共重合体、あるいはこれらに更に他の不飽和モノマーを共重合したものなどが挙げられる。フッ化ビニリデンを成分として含む重合体は、いずれか１種を単独で用いてもよいし、複数種を混合して用いてもよい。
【００４３】
電解質層２４における重合体の含有量は、５質量％以上１５質量％以下であることが好ましい。重合体の含有量が少ないと、内部ショートによる開回路電圧の低下を抑制する効果が十分ではなく、重合体の含有量が多いと、リチウムイオンの移動が阻害され、内部抵抗の上昇により低温特性が低下してしまうからである。
【００４４】
高分子化合物としては、これらの重合体に加えて、他の高分子化合物を含んでいてもよい。
【００４５】
この二次電池は、例えば、次のようにして製造することができる。
【００４６】
まず、例えば、正極活物質と結着材と導電材とを混合して正極合剤を調製し、Ｎ−メチル−２−ピロリドンなどの溶剤に分散させることにより正極合剤スラリーを作製する。次いで、この正極合剤スラリーを正極集電体２１Ａの両面あるいは片面に塗布し乾燥させ、圧縮成型して正極活物質層２１Ｂを形成し正極２１を作製する。続いて、例えば、正極集電体２１Ａに正極リード１１を、例えば超音波溶接あるいはスポット溶接により接合する。そののち、電解液と、高分子化合物と、混合溶剤とを含む前駆溶液を用意し、正極活物質層２１Ｂの上、すなわち正極２１の両面あるいは片面に塗布し、混合溶剤を揮発させて、電解質層２４を形成する。
【００４７】
また、例えば、負極活物質と結着材とを混合して負極合剤を調製し、Ｎ−メチル−２−ピロリドンなどの溶剤に分散させることにより負極合剤スラリーを作製する。次いで、この負極合剤スラリーを負極集電体２２Ａの両面あるいは片面に塗布し乾燥させ、圧縮成型して負極活物質層２２Ｂを形成し、負極２２を作製する。続いて、負極集電体２２Ａに負極リード１２を、例えば超音波溶接あるいはスポット溶接により接合すると共に、負極活物質層２２Ｂの上、すなわち負極２２の両面あるいは片面に、正極２１と同様にして電解質層２４を形成する。
【００４８】
そののち、電解質層２４が形成された正極２１と負極２２とをセパレータ２３を介して積層して巻回し、最外周部に保護テープ２５を接着して巻回電極体２０を形成する。最後に、例えば、外装部材３１に巻回電極体２０を挟み込み、外装部材３１の外縁部同士を熱融着などにより密着させて封入する。その際、正極リード１１および負極リード１２と外装部材３１との間には密着フィルム３２を挿入する。これにより、図１および図２に示した二次電池が完成する。
【００４９】
この二次電池では、充電を行うと、正極２１からリチウムイオンが放出され、電解質層２４を介して、負極２２に吸蔵される。次いで、放電を行うと、負極２２からリチウムイオンが放出され、電解質層２４を介して正極２１に吸蔵される。その際、電解質層２４には、フッ化ビニリデンを成分として含む重合体が含まれているので、高温環境下において、電極に平行な方向に芳香族化合物が成長し、内部ショートの発生が抑制される。また、溶媒における低誘電率溶媒の含有量が３体積％以下であると共に、炭酸プロピレンが含まれているので、低温環境下において、芳香族化合物の析出が抑制される。
【００５０】
このように、本実施の形態では、電解液に炭酸エチレンを含むようにしたので、イオン伝導率を向上させることができる。また、電解液に芳香族化合物を含むようにしたので、過充電時における熱的安定性を向上させることができる。更に、電解質層２４に、フッ化ビニリデンを成分として含む重合体を含むようにしたので、高温環境下における内部ショートを抑制することができ、開回路電圧の低下を抑制することができる。更にまた、溶媒における低誘電率溶媒の含有量を３体積％以下とすると共に、炭酸プロピレンを用いるようにしたので、低温環境下における芳香族化合物の析出を抑制することができ、低温特性を向上させることができる。よって、高温環境下であっても、また、低温環境下であっても、特性を向上させることができる。
【００５１】
また、炭酸エチレンと、炭酸プロピレンとの体積比（炭酸エチレン：炭酸プロピレン）を３０：７０から５０：５０とするようにすれば、初回充電時におけるガスの発生を抑制しつつ、低温特性をより向上させることができる。
【００５２】
更に、電解質層２４における重合体の含有量を５質量％以上１５質量％以下とするようにすれば、低温特性の低下を抑制しつつ、高温環境下における内部ショートを抑制することができ、開回路電圧の低下を抑制することができる。
【００５３】
更にまた、電解液における芳香族化合物の含有量を０．５質量％以上４質量％以下とするようにすれば、過充電時における熱的安定性をより向上させることができると共に、低温特性を向上させることができる。
【実施例】
【００５４】
更に、本発明の具体的な実施例について詳細に説明する。
【００５５】
（実施例１−１〜１−３）
まず、正極活物質としてＬｉＣｏＯ2 と、導電材として黒鉛と、結着材としてポリフッ化ビニリデンとを混合し、溶剤としてのＮ−メチル−２−ピロリドンに分散させて正極合剤スラリーとしたのち、この正極合剤スラリーをアルミニウム箔よりなる正極集電体２１Ａに均一に塗布して乾燥させ、圧縮成型して正極活物質層２１Ｂを形成し、正極２１を作製した。そののち、正極集電体２１Ａの一端にアルミニウム製の正極リード１１を取り付けた。
【００５６】
また、負極活物質として人造黒鉛と、結着材としてポリフッ化ビニリデンとを混合し、溶剤としてのＮ−メチル−２−ピロリドンに分散させて負極合剤スラリーとしたのち、銅箔よりなる負極集電体２２Ａに均一に塗布して乾燥させ、ロールプレス機で圧縮成型して負極活物質層２２Ｂを形成し、負極２２を作製した。そののち、負極集電体２１Ａの一端にニッケル製の負極リード１２を取り付けた。
【００５７】
続いて、溶媒として炭酸エチレンと炭酸プロピレンと、必要に応じて低誘電率溶媒としての炭酸ジエチルとを混合した混合溶媒に、芳香族化合物としてジフェニルエーテルを添加し、更に電解質塩としてＬｉＰＦ6 を溶解して電解液を作製した。その際、炭酸ジエチルの割合を３体積％以下の範囲で変化させた。具体的には、炭酸エチレンと炭酸プロピレンと炭酸ジエチルとの体積比（炭酸エチレン：炭酸プロピレン：炭酸ジエチル）を、実施例１−１では５０：５０：０とし、実施例１−２では５０：４９：１とし、実施例１−３では５０：４７：３とした。また、電解液におけるジフェニルエーテルの含有量は２質量％とした。更に、電解液におけるＬｉＰＦ6 の濃度は、０．７ｍｏｌ／ｋｇとした。
【００５８】
この電解液と、フッ化ビニリデンを成分として含む重合体と、混合溶剤として炭酸ジメチルとを混合し、溶解させゾル状の前駆溶液を作製した。重合体は、フッ化ビニリデンとヘキサフルオロプロピレンとの共重合体とし、共重合体におけるヘキサフルオロプロピレンの割合は、６．９質量％とした。また、電解液と、共重合体との質量比による混合割合は、電解液：共重合体＝９０：１０とした。
【００５９】
得られた前駆溶液を正極２１および負極２２のそれぞれにバーコーターを用いて塗布し、混合溶剤を揮発させてゲル状の電解質層２４を形成した。
【００６０】
そののち、電解質層２４をそれぞれ形成した正極２１と負極２２とを、ポリエチレンフィルムからなるセパレータ２３を介して積層し、巻回して巻回電極体２０を作製した。
【００６１】
得られた巻回電極体２０をラミネートフィルムよりなる外装部材３１に挟み込み、減圧封入することにより図１および図２に示した二次電池を作製した。
【００６２】
実施例１−１〜１−３に対する比較例１−１〜１−５として、溶媒における低誘電率溶媒の割合を３体積％超としたことを除き、他は実施例１−１〜１−３と同様にして二次電池を作製した。具体的には、炭酸エチレンと炭酸プロピレンと炭酸ジエチルとの体積比（炭酸エチレン：炭酸プロピレン：炭酸ジエチル）を、比較例１−１では５０：４５：５とし、比較例１−２では５０：３０：２０とし、比較例１−３では５０：２５：２５とし、比較例１−４では５０：２０：３０とし、比較例１−５では５０：０：５０とした。
【００６３】
実施例１−１〜１−３および比較例１−１〜１−５の二次電池について次のようにして低温特性を調べた。まず、２３℃で１Ｃの定電流充電を上限４．２Ｖまで行ったのち、４．２Ｖで２．５時間にわたり定電圧充電を行い、続いて、２３℃で０．５Ｃの定電流放電を終止電圧２．５Ｖまで行い、このときの放電容量（２３℃における放電容量）を求めた。また、２３℃で１Ｃの定電流充電を上限４．２Ｖまで行ったのち、４．２Ｖで２．５時間にわたり定電圧充電を行い、続いて、−２０℃で０．５Ｃの定電流放電を終止電圧２．５Ｖまで行い、このときの放電容量（−２０℃における放電容量）を求めた。低温特性は、２３℃における放電容量に対する−２０℃における放電容量の割合、すなわち、（−２０℃における放電容量／２３℃における放電容量）×１００（％）から求めた。結果を表１に示す。なお、１Ｃ，０．５Ｃは、理論容量を、それぞれ１時間，２時間で放出しきる電流値を表す。
【００６４】
【表１】
2007172969.tif 000003
【００６５】
表１に示したように、溶媒における炭酸ジエチルの割合が少なくなるに伴い、低温特性は上昇し、特に、溶媒における炭酸ジエチルの含有量を３体積％以下とした実施例１−１〜１−３において、高い値が得られた。
【００６６】
すなわち、芳香族化合物を用い、溶媒における低誘電率溶媒の含有量を３体積％以下とするようにすれば、低温特性を向上させることができることが分かった。
【００６７】
（実施例２−１〜２−６）
電解液におけるジフェニルエーテルの含有量を６質量％，５質量％，４質量％，１質量％，０．５質量％，０．４質量％としたことを除き、他は実施例１−１と同様にして二次電池を作製した。
【００６８】
実施例２−１〜２−６に対する比較例２−１として、ジフェニルエーテルを用いなかったことを除き、他は実施例２−１〜２−６と同様にして二次電池を作製した。
【００６９】
作製した実施例２−１〜２−６および比較例２−１の二次電池について、実施例１−１〜１−３と同様にして低温特性を調べた。結果を表２に示す。
【００７０】
また、実施例１−１，２−１〜２−６および比較例２−１の二次電池について、１Ｃの定電流充電を３．６Ｖから１２Ｖまで２．５時間行うことにより過充電状態とし、電池表面における最高温度を測定した。結果を表２に示す。
【００７１】
【表２】
2007172969.tif 000004
【００７２】
表２に示したように、電解液におけるジフェニルエーテルの割合が多くなるに伴い、過充電時における電池の最高温度は低くなり、低温特性は低下する傾向が観られた。
【００７３】
すなわち、電解液に芳香族化合物を含むようにすれば、過充電時における熱的安定性を向上させることができ、電解液における芳香族化合物の含有量を０．５質量％以上４質量％以下とするようにすれば、熱的安定性をより向上させることができると共に、低温特性をより向上させることができることが分かった。
【００７４】
（実施例３−１〜３−５）
フッ化ビニリデンとヘキサフルオロプロピレンとの共重合体の混合割合を変化させたことを除き、他は実施例１−１と同様にして二次電池を作製した。具体的には、電解液と共重合体との質量比による混合割合（電解液：共重合体）を、実施例３−１では６０：４０とし、実施例３−２では７０：３０とし、実施例３−３では８０：２０とし、実施例３−４では８５：１５とし、実施例３−５では９５：５とした。
【００７５】
実施例３−１〜３−５に対する比較例３−１として、フッ化ビニリデンとヘキサフルオロプロピレンとの共重合体を用いなかったことを除き、他は実施例３−１〜３−５と同様にして二次電池を作製した。
【００７６】
作製した実施例３−１〜３−５および比較例３−１の二次電池について、実施例１−１〜１−３と同様にして低温特性を調べた。結果を表３に示す。
【００７７】
また、実施例１−１，３−１〜３−５および比較例３−１の二次電池について、次のようにして高温保存特性を調べた。まず、２３℃で１Ｃの定電流充電を上限４．２Ｖまで行ったのち、４．２Ｖで２．５時間にわたり定電圧充電を行った。続いて、８０℃で１週間保存し、開回路電圧を測定した。高温保存特性は、このときの開回路電圧が４．０５Ｖ以上のものを内部ショートなしとし、開回路電圧が４．０５Ｖ未満のものを内部ショートありとした。結果を表３に示す。
【００７８】
【表３】
2007172969.tif 000005
【００７９】
表３に示したように、フッ化ビニリデンとヘキサフルオロプロピレンとの共重合体の割合が少なくなるに伴い、低温特性は向上し、特に、１５質量％以下とした実施例１−１，３−４，３−５において、高い値が得られた。また、フッ化ビニリデンとヘキサフルオロプロピレンとの共重合体を用いていない比較例３−１では、高温保存時に内部ショートが生じた。
【００８０】
すなわち、電解質層２４に、フッ化ビニリデンを成分として含む重合体を含有するようにすれば、高温環境下における内部ショートを抑制することができ、電解質層２４における重合体の含有量を５質量％以上１５質量％以下とするようにすれば、低温特性をより向上させることができると共に、高温環境下における内部ショートを抑制することができることが分かった。
【００８１】
（実施例４−１〜４−６，５−１〜５−６，６−１〜６−６，７−１〜７−６）
ジフェニルエーテルに代えて、ビフェニル、シクロヘキシルベンゼン、ｏ−テルフェニル、またはジフェニルカーボネートを用いたことを除き、他は実施例３−１〜３−４，１−１，３−５とそれぞれ同様にして二次電池を作製した。
【００８２】
実施例４−１〜４−６，実施例５−１〜５−６，実施例６−１〜６−６，実施例７−１〜７−６に対する比較例４−１，５−１，６−１，７−１として、フッ化ビニリデンとヘキサフルオロプロピレンとの共重合体を用いなかったことを除き、他は実施例４−１〜４−６，５−１〜５−６，６−１〜６−６，７−１〜７−６と同様にして二次電池を作製した。
【００８３】
作製した実施例および比較例の二次電池について、実施例１−１〜１−３と同様にして低温特性を調べた。また、実施例３−１〜３−５と同様にして高温保存特性を調べた。結果を表４〜表７に示す。
【００８４】
【表４】
2007172969.tif 000006
【００８５】
【表５】
2007172969.tif 000007
【００８６】
【表６】
2007172969.tif 000008
【００８７】
【表７】
2007172969.tif 000009
【００８８】
表４〜表７に示したように、実施例１−１，３−１〜３−５と同様の結果が得られた。すなわち、他の芳香族化合物を用いても、電解質層２４に、フッ化ビニリデンを成分として含む重合体を含有するようにすれば、高温環境下における内部ショートを抑制することができ、電解質層２４における重合体の含有量を５質量％以上１５質量％以下とするようにすれば、低温特性をより向上させることができると共に、高温環境下における内部ショートを抑制することができることが分かった。
【００８９】
（実施例８−１〜８−６）
炭酸エチレンと、炭酸プロピレンとの混合割合を変化させたことを除き、他は実施例１−１と同様にして二次電池を作製した。具体的には、炭酸エチレンと炭酸プロピレンとの体積比による混合割合（炭酸エチレン：炭酸プロピレン）を、実施例８−１では７０：３０とし、実施例８−２では６０：４０とし、実施例８−３では４０：６０とし、実施例８−４では３０：７０とし、実施例８−５では２０：８０とし、実施例８−６では１０：９０とした。
【００９０】
実施例８−１〜８−６の二次電池について、実施例１−１〜１−３と同様にして低温特性を調べた。結果を表８に示す。
【００９１】
また、実施例１−１，８−１〜８−６の二次電池について、２３℃で０．２Ｃの定電流充電を上限４．２Ｖまで行ったのち、４．２Ｖで５時間にわたり定電圧充電を行い、ガスの発生による電池の膨れを調べた。組立後の厚みから１０％以上厚くなったセルを膨れありとし、１０％未満を膨れなしとした。結果を表８に示す。なお、０．２Ｃは、理論容量を５時間で放出しきる電流値を表す。
【００９２】
【表８】
2007172969.tif 000010
【００９３】
表８に示したように、炭酸エチレンと、炭酸プロピレンとの体積比を３０：７０から５０：５０とした実施例１−１，８−３，８−４において、良好な低温特性を示すと共に、膨れの発生が抑制された。
【００９４】
すなわち、炭酸エチレンと、炭酸プロピレンとの体積比（炭酸エチレン：炭酸プロピレン）を３０：７０から５０：５０とするようにすれば、初回充電時におけるガスの発生を抑制しつつ、低温特性をより向上させることができることが分かった。
【００９５】
以上、実施の形態および実施例を挙げて本発明を説明したが、本発明は上記実施の形態および実施例に限定されるものではなく、種々変形可能である。例えば、上記実施の形態および実施例では、フィルム状の外装部材を用いた巻回構造を有する二次電池を具体的に挙げて説明したが、本発明は、円筒型，コイン型，シート型，ボタン型あるいは角型などの他の形状を有する二次電池、または正極および負極を折り畳んだり、あるいは正極および負極を積層した他の積層構造を有する二次電池についても同様に適用することができる。更に、二次電池に限らず一次電池にも適用することができる。
【００９６】
また、上記実施の形態および実施例では、電極反応物質としてリチウムを用いる場合について説明したが、ナトリウム（Ｎａ）あるいはカリウム（Ｋ）などの長周期型周期表における他の１族の元素、またはマグネシウムあるいはカルシウム（Ｃａ）などの長周期型周期表における２族の元素、またはアルミニウムなどの他の軽金属、またはリチウムあるいはこれらの合金を用いる場合についても、本発明を適用することができ、同様の効果を得ることができる。その際、電極反応物質を吸蔵および放出することが可能な正極活物質あるいは溶媒などは、その電極反応物質に応じて選択される。
【００９７】
更に、上記実施の形態および実施例では、電解液を高分子化合物に保持させたゲル状の電解質を用いる場合について説明したが、これらの電解質に加えて、他の電解質を混合するようにしてもよい。他の電解質としては、例えば、イオン伝導性を有する固体電解質が挙げられる。
【００９８】
固体電解質には、例えば、イオン伝導性を有する高分子化合物に電解質塩を分散させた高分子固体電解質、またはイオン伝導性ガラスあるいはイオン性結晶などよりなる無機固体電解質を用いることができる。このとき、高分子化合物としては、例えば、ポリエチレンオキサイドあるいはポリエチレンオキサイドを含む架橋体などのエーテル系高分子化合物、ポリメタクリレートあるいはポリアクリレートなどのエステル系高分子化合物を単独あるいは混合して、または分子中に共重合させて用いることができる。また、無機固体電解質としては、窒化リチウムあるいはヨウ化リチウムなどを用いることができる。
【図面の簡単な説明】
【００９９】
【図１】本発明一実施の形態に係る二次電池の構成を表す分解斜視図である。
【図２】図１に示した巻回電極体のＩＩ−ＩＩ線に沿った構成を表す断面図である。
【符号の説明】
【０１００】
１１…正極リード、１２…負極リード、２０…巻回電極体、２１…正極、２１Ａ…正極集電体、２１Ｂ…正極活物質層、２２…負極、２２Ａ…負極集電体、２２Ｂ…負極活物質層、２３…セパレータ、２４…電解質層、２５…保護テープ、３１…外装部材、３２…密着フィルム
【図１】
2007172969.tif 000011
【図２】
2007172969.tif 000012